(57)【要約】  【課題】本発明は，パイプ焼鈍後の冷却速度が小さくても、高温強度に優れるばかりでなく、靱性及び耐酸化性に優れたＣｒ含有鋼管並びにその製造方法を提供することを目的としている。  【解決手段】Ｃｒ含有鋼管の非接合部を切断して得た複数の試料の表面に出現する結晶粒及び析出物を電子顕微鏡で観察して該結晶粒の粒界長さ及び析出物の長さをそれぞれ測定し、それら測定値に基づき下記式で算出される粒界上析出物占有率の平均値が１〜５０％であることを特徴とするＣｒ含有鋼管である。  粒界上析出物占有率（％）＝（粒界に沿った析出物の長さの合計値／結晶粒界の長さ）×１００  また、このような鋼管の製造方法としては、素材の冷延鋼板を焼鈍した後、９５０℃から７００℃までの平均冷却速度を３０℃／ｓ以上として冷却することである。【選択図】        図１
2008291351.tif 000002
【特許請求の範囲】
【請求項１】
Ｃｒ含有鋼管の非接合部を切断して得た複数の試料の表面に出現する結晶粒及び析出物を電子顕微鏡で観察して該結晶粒の粒界長さ及び析出物の長さをそれぞれ測定し、それら測定値に基づき下記式で算出される粒界上析出物占有率の平均値が１〜５０％であることを特徴とするＣｒ含有鋼管。
粒界上析出物占有率（％）＝（粒界に沿った析出物の長さの合計値／結晶粒界の長さ）×１００
【請求項２】
前記Ｃｒ含有鋼管の素材である冷延鋼板が、ｍａｓｓ％で、Ｃ＜０．０２０％、Ｓｉ≦０．２５％、Ｍｎ＜２．００％、Ｐ＜０．０６０％、Ｓ＜０．００８％、Ｃｒ：１２．０以上２０．０未満％、Ｎｉ＜１．００％、Ｎｂ：１０×（Ｃ＋Ｎ）以上０．８０未満％、Ｎ＜０．０２０％、Ｂ：０．０００５以上０．０１００未満％を含み、残部はＦｅ及び不可避的不純物からなる組成を有し、かつ該冷延鋼板の仕上げ焼鈍時の９５０℃から７００℃まの平均冷却速度を３０℃／秒以上としてなることを特徴とする請求項１に記載のＣｒ含有鋼管。
【請求項３】
さらに、Ｍｏ＜３．００％、Ｗ＜５．００％のうちの１種以上を含有することを特徴とする請求項２記載のＣｒ含有鋼管。
【請求項４】
さらに、Ｔｉ及びＺｒ＜０．５％のうちの１種以上を含有することを特徴とする請求項２又は３記載のＣｒ含有鋼管。
【請求項５】
さらに、Ｃｏ＜３％、Ｃｕ＜２．００％及びＶ＜０.５％のうちの１種以上を含有することを特徴とする請求項２〜４のいずれかに記載のＣｒ含有鋼管。
【請求項６】
ｍａｓｓ％で、Ｃ＜０．０２０％、Ｓｉ≦０．２５％、Ｍｎ＜２．００％、Ｐ＜０．０６０％、Ｓ＜０．００８％、Ｃｒ：１２．０以上２０．０未満％、Ｎｉ＜１．００％、Ｎｂ：１０×（Ｃ＋Ｎ）以上０．８０未満％、Ｎ＜０．０２０％、Ｂ：０．０００５以上０．０１００未満％を含み、残部はＦｅ及び不可避的不純物からなる組成の鋼鋳片に、熱間圧延及び冷間圧延を順次施し、冷延鋼板としてから仕上げ焼鈍を行い、該焼鈍時の９５０℃から７００℃までの平均冷却速度を３０℃／秒以上として冷却し、焼鈍を含む造管工程で造管することを特徴とするＣｒ含有鋼管の製造方法。
【請求項７】
さらに、Ｍｏ＜３．００％、Ｗ＜５．００％のうちの１種以上を含有することを特徴とする請求項６記載のＣｒ含有鋼管の製造方法。
【請求項８】
さらに、Ｔｉ及びＺｒ＜０．５％のうちの１種以上を含有することを特徴とする請求項６又は７記載のＣｒ含有鋼管の製造方法。
【請求項９】
さらに、Ｃｏ＜３％、Ｃｕ＜２．００％及びＶ＜０.５％のうちの１種以上を含有することを特徴とする請求項６〜８のいずれかに記載のＣｒ含有鋼管の製造方法。
【請求項１０】
前記Ｃｒ含有鋼管の造管工程での焼鈍後に、該Ｃｒ含有鋼管を１〜１３℃／秒の速度で冷却することを特徴とする請求項６〜９のいずれかに記載のＣｒ含有鋼管の製造方法。
【請求項１１】
さらに、Ｃｕを０．８〜２．０％含有する冷延鋼板の仕上げ焼鈍時及びパイプ焼鈍時の７００〜５００℃までの冷却時間の合計が２０秒以内とすることを特徴とする請求項１０に記載のＣｒ含有鋼管の製造方法。
【発明の詳細な説明】
【技術分野】
【０００１】
本発明は、Ｃｒ含有鋼管及びその製造方法に係わり、特に、自動車や２輪車の排気管、プラントの排気ダクト、熱交換器、燃料電池等、高温環境下で使用される部材用として好適な、耐熱性及び成形性を兼ね備えたＣｒ含有鋼管並びにその製造方法に関する。
【背景技術】
【０００２】
自動車の排気系環境で使用される，例えばエキゾーストマニホールド，排気パイプ，コンバータケース，マフラー等で代表される鋼製の排気部材には，高温環境で特性を保つための耐熱性と，限られたスペースに配置されるための成形性とが要求される。このことは、素材にＣｒ含有鋼管を用いる場合も同様で，造管時に加わった歪を取り除いて加工性を回復させるために，造管後に管体焼鈍（以下、パイプ焼鈍ともいう）を行うことがある。現状では、このような用途に，室温において軟質で成形性に優れ，高温耐力も比較的高く、且つ成分上はＮｂとＳｉを含むＣｒ含有鋼（例えば，Ｔｙｐｅ４２９Ｎｂ鋼：１４Ｃｒ―０．９Ｓｉ―０．４Ｎｂ）が多く使用されている。
【０００３】
しかしながら，自動車排気ガスの最近の規制強化要求により，排気ガスが高温化しているので、前記したＴｙｐｅ４２９Ｎｂ鋼では、高温耐力が不足するという問題が生じる。そのため、Ｔｙｐｅ４２９Ｎｂ鋼よりも合金元素の添加量を増加させたＳＵＳ４４４（１８Ｃｒ―２Ｍｏ―Ｎｂ）等が使用されるが，それらの鋼には、Ｔｙｐｅ４２９Ｎｂ鋼に比べて室温における加工性が低下するばかりでなく，靱性が乏しいため脆性破壊を起こし易いという問題がある。また、前述のパイプ焼鈍を不適切な条件で行うと，冷却中の結晶内に炭化物、窒化物、Ｌａｖｅｓ相等が析出して、該パイプの靱性が低下するという問題もある。そこで，このようなパイプの脆化を抑制するために，造管後のパイプ焼鈍における加熱速度、均熱温度及び均熱時間をある範囲内に規定すると共に，冷却速度を水冷以上とすることで，パイプ焼鈍による炭化物、窒化物、Ｌａｖｅｓ相等の析出に起因した靱性の低下を抑制する方法が提案されている（特許文献１参照）。また、高温強度に優れた焼鈍パイプを得るため、パイプ焼鈍後の冷却速度を水冷以上と規定する技術も開示されている（特許文献２参照）。ところが、常に水冷以上の冷却速度が要求されるのでは、設備的に大きなコストアップが避けられず，操業面からも安定的な生産を行うことが難しい。さらに、焼鈍パイプの冷却速度を規定して焼鈍パイプの脆性破壊を防止する、すなわち２次加工性を改善しようとする技術もあるが（特許文献３参照）、この脆性破壊による割れは、１次加工では殆ど起こらず、また素材の特性（靭性等）との関係も明らかにはされていない。
【特許文献１】特許第３５３３５４８号公報
【特許文献２】特許第３６７８３２１号公報
【特許文献３】特許第３５０１５７３号公報
【発明の開示】
【発明が解決しようとする課題】
【０００４】
上述のように、Ｃｒ含有鋼管の耐熱性向上のために合金元素を多量に添加する場合は，合金元素が少ない場合に比べて靱性が低下する上に，さらに造管過程でのパイプ焼鈍後の冷却速度が小さいと、その冷却で起きる炭化物、窒化物、Ｌａｖｅｓ相等の析出によっても靱性が低下するという問題がある。
【０００５】
そこで、本発明は，かかる事情に鑑み、造管過程でのパイプ焼鈍後の冷却速度が小さくても、高温強度に優れるばかりでなく、靱性及び耐酸化性に優れたＣｒ含有鋼管並びにその製造方法を提供することを目的としている。
【０００６】
なお，本発明でいう「高温強度に優れる」とは、鋼管の９００℃での高温耐力が１６ＭＰａ以上であることを、「靱性に優れる」とは、ＪＩＳ  Ｚ  ２２４２に記載されるＶノッチシャルピー試験を実施したときの延性脆性遷移温度（鋼板の特性が延性から脆性に変わる境界温度であり、その温度が低いほど靭性に優れる）が０℃未満となることである。さらに、延性脆性遷移温度が−３０℃未満では、「靭性に優れる」と考える。また、「耐酸化性に優れる」とは、大気中での９５０℃、４００時間（記号：ｈ）の焼鈍において異常酸化を生じないことを意味する。
【課題を解決するための手段】
【０００７】
発明者は、上記目的を達成するため、良好な靭性が得られるＣｒ含有鋼について鋭意研究した。その結果、鋼の結晶粒と析出物との関係を制御することにより、造管過程でのパイプ焼鈍後の冷却速度が小さくても、靭性に優れるＣｒ含有鋼管を得られることを見出したのである。本発明は、その知見に基づきなされたもので、その要旨は、以下のとおりである。
【０００８】
まず、本発明は、Ｃｒ含有鋼管の非接合部を切断して得た複数の試料の表面に出現する結晶粒及び析出物を電子顕微鏡で観察して該結晶粒の粒界長さ及び析出物の長さをそれぞれ測定し、それら測定値に基づき下記式で算出される粒界上析出物占有率の平均値が１〜５０％であることを特徴とするＣｒ含有鋼管である。
【０００９】
粒界上析出物占有率（％）＝（粒界に沿った析出物の長さの合計値／結晶粒界の長さ）×１００
この場合、前記Ｃｒ含有鋼管の素材である冷延鋼板が、ｍａｓｓ％で、Ｃ＜０．０２０％、Ｓｉ≦０．２５％、Ｍｎ＜２．００％、Ｐ＜０．０６０％、Ｓ＜０．００８％、Ｃｒ：１２．０以上２０．０未満％、Ｎｉ＜１．００％、Ｎｂ：１０×（Ｃ＋Ｎ）以上０．８０未満％、Ｎ＜０．０２０％、Ｂ：０．０００５以上０．０１００未満％を含み、残部はＦｅ及び不可避的不純物からなる組成を有し、かつ該冷延鋼板の仕上げ焼鈍時の９５０℃から７００℃まの平均冷却速度を３０℃／秒以上としてなることが好ましい。また、上記組成に、Ｍｏ＜３．００％、Ｗ＜５．００％のうちの１種以上を含有させたり、さらに、Ｔｉ及びＺｒ＜０．５％のうちの１種以上を含有させたり、さらに加えて、Ｃｏ＜３％、Ｃｕ＜２．００％及びＶ＜０.５％のうちの１種以上を含有させても良好な靭性を得ることができる。
また、本発明は、ｍａｓｓ％で、Ｃ＜０．０２０％、Ｓｉ≦０．２５％、Ｍｎ＜２．００％、Ｐ＜０．０６０％、Ｓ＜０．００８％、Ｃｒ：１２．０以上２０．０未満％、Ｎｉ＜１．００％、Ｎｂ：１０×（Ｃ＋Ｎ）以上０．８０未満％、Ｎ＜０．０２０％、Ｂ：０．０００５以上０．０１００未満％を含み、残部はＦｅ及び不可避的不純物からなる組成の鋼鋳片に、熱間圧延及び冷間圧延を順次施し、冷延鋼板としてから仕上げ焼鈍を行い、該焼鈍時の９５０℃から７００℃までの平均冷却速度を３０℃／秒以上として冷却し、、焼鈍を含む工程で造管することを特徴とするＣｒ含有鋼管の製造方法である。この場合も、上記組成に、Ｍｏ＜３．００％、Ｗ＜５．００％のうちの１種以上を含有させたり、さらに、Ｔｉ及びＺｒ＜０．５％のうちの１種以上を含有させたり、さらに加えて、Ｃｏ＜３％、Ｃｕ＜２．００％及びＶ＜０.５％のうちの１種以上を含有させても良好な靭性を得ることができる。さらに、前記Ｃｒ含有鋼管の造管工程での焼鈍時に、該Ｃｒ含有鋼管を１〜１３℃／秒の小さな冷却速度で冷却しても、良好な靭性を得ることが可能である。さらに、Ｃｕを０．８〜２．０％含有する冷延鋼板の仕上げ焼鈍時及びパイプ焼鈍時の７００〜５００℃までの冷却時間の合計が２０秒以内とすることにより製品鋼管の靭性をより優れたものとすることができる。
【発明の効果】
【００１０】
本発明によれば、鋼の結晶粒界上における析出物の占める割合を制御することで、高温強度、靭性及び耐酸化性のいずれにも優れたＣｒ含有鋼管が得られる。その結果、当該Ｃｒ含有鋼管は、高温強度と靭性、耐酸化性に優れるため、例えば自動車排気系部材として好適なものが安価に得られ、産業上、大きな効果をもたらす。また、本発明は、自動車排気系部材と同様の特性が要求され、主に高温環境で使用されるような種々の部材としても好適であり、工業的価値は極めて高い。
【発明を実施するための最良の形態】
【００１１】
以下、発明をなすに至った経緯をまじえ、本発明の最良の実施形態を説明する。なお、本明細書においては、鋼の成分を示す％を全てｍａｓｓ％で表すことにした。
【００１２】
まず、本発明の基礎となった実験結果について述べる。
【００１３】
実験室で、０．０１ｍａｓｓ％Ｃ―０．０１ｍａｓｓ％Ｎ―０．１ｍａｓｓ％Ｓｉ―１５ｍａｓｓ％Ｃｒ―０．００１０ｍａｓｓ％Ｂ鋼をベースとし、Ｓｉ及びＢの含有量を種々変化させた鋼鋳片を溶製した。そして、その鋼鋳片を冷間圧延してから、電気炉で１０００〜１２００℃に約１分間加熱して仕上げ焼鈍を行い、焼鈍後の冷却速度を種々変更することにより、板厚が１．５〜２．５ｍｍの冷延鋼板を得た。引き続き、この冷延鋼板は、実験室規模の電縫鋼管製造装置で外径３８ｍｍの管体（以下、パイプとかＣｒ含有鋼管ともいう）にした。なお、パイプ焼鈍後の冷却速度は５℃／秒（以下、記号：ｓ）（５００℃まで）とした。
【００１４】
この管体を多数箇所で切断し、シーム部を除いた部分（非接合部という）から試料を採取し、金属組織の電子顕微鏡観察を行った。観察結果の一例をＳＥＭ像で図２に示す。図２によれば、結晶粒１同志の境界、つまり結晶粒界２に析出物３（炭化物、窒化物、Ｌａｖｅｓ相等）が出現し、粒界２の長さ及び析出物３の長さが測定可能であることが明らかである。ここで、粒界２の長さは、図２に示したように、顕微鏡の視野に出現した全粒界長さの合計値（Ａ）＋（Ｂ）＋（Ｃ）である。
【００１５】
また、電子顕微鏡観察を行うに際しての各管体から採取する試料の数は、３〜５個である。各管体の代表データとするには、再現性の観点より最小で３個は必要であり、また６個以上では多過ぎて観察が無駄になるからである。
【００１６】
この電子顕微鏡観察の結果、前記した多種の管体は、異なった組成及び製造条件に応じて、下記式で定義する結晶粒界の長さと結晶粒界上の析出物の長さの合計との比率（粒界上析出物占有率という）が種々異なっていることが判明した。
【００１７】
粒界上析出物占有率（％）＝（粒界に沿った析出物の長さの合計値／結晶粒界の長さ）×１００
なお、結晶粒界の長さには析出物の長さも含まれている。
【００１８】
次に、多種の管体からシャルピー試験片（ノッチは円周方向）を採取し、Ｖノッチシャルピー試験を−８０〜＋８０℃の範囲で実施し、それら試料についての靭性脆性遷移温度（記号：ＤＢＴＴ）を調べた。なお、シャルピー試験片は、管体の長手方向に平行に溶接部以外（前記非接合部）から採取し，約３００℃に加熱した後，プレスにより平らにしたものである。シャルピー試験の結果を、対応する管体の前記した粒界上析出物占有率（％）の調査結果との関係で整理し、図１に示す。
【００１９】
図１は、パイプ焼鈍後の靭性に及ぽす粒界上析出物占有率の影響を示すものであるが、それによれば、管体の素材である冷延鋼板の粒界上析出物占有率を５０％以下に制御すると、管体の延性脆性遷移温度（記号：ＤＢＴＴ）は０℃未満となり、良好な靭性を得られることがわかる。発明者らは、さらに詳細な調査を行い、理由は定かでないが、冷延鋼板の段階での焼鈍後に、冷却速度を種々変更することで、冷延鋼板の粒界上析出物占有率を１  〜  ５０％の範囲にすれば、以降の工程である造管過程でのパイプ焼鈍後の冷却速度が小さくても、得られるＣｒ含有鋼管の靭性が良好であることを見出したのである。
【００２０】
そこで、発明者は、以上の知見に基づき、電縫管体の素材である冷延鋼板を以下に示す成分組成に制御し、かつ冷延鋼板を仕上げ焼鈍した後の冷却速度を制御することで、粒界上析出物占有率を１〜５０％の範囲にしたＣｒ含有鋼管を、本発明として提案することにしたのである。
【００２１】
本発明に係るＣｒ含有鋼管の成分組成の限定理由は、以下の通りである。
（１）Ｃ＜０．０２０ｍａｓｓ％
Ｃは、鋼の強度を増加させる元素であるが，０．０２０ｍａｓｓ％以上含むと、靱性及び成形性の低下が顕著となるため，０．０２０ｍａｓｓ％未満とした。成形性を考慮すると，Ｃ含有量は低いほど好ましく，より好適には、０．００８ｍａｓｓ％以下とするのが良い。
【００２２】
（２）Ｓｉ≦０．２５ｍａｓｓ％
Ｓｉは、本発明において重要な元素である。Ｓｉは、合金元素の析出を促進する元素であり、Ｓｉを低減することで，粒界上析出物占有率は減少する。Ｓｉを低減するほど，その減少効果は大きいが、低減し過ぎると、管の耐酸化性の低下を招く。好ましくは、０．０１ｍａｓｓ％以上０．１ｍａｓｓ％未満である。
【００２３】
（３）Ｍｎ＜２．００ｍａｓｓ％
Ｍｎは、脱酸剤としての作用を有すると共に，酸化皮膜の密着性を向上させる元素である。しかしながら，過剰に添加されると、粗大なＭｎＳを形成し，成形性，耐食性を低下させる。そのため，本発明では、２．００ｍａｓｓ％未満に限定した。より好適には、１．００ｍａｓｓ％未満である。
【００２４】
（４）Ｐ＜０.０６０ｍａｓｓ％
Ｐは、成形性及び靱性を低下させる元素であり，できるだけ低減するのが望ましいが，製鋼工程での脱Ｐコストの観点から，０．０６０ｍａｓｓ％未満に限定した。より好適には、０．０３０ｍａｓｓ％未満である。
【００２５】
（５）Ｓ＜０.００８ｍａｓｓ％
Ｓは、耐食性を低下させる元素であるであり，できるだけ低減するのが望ましいが，製鋼工程での脱Ｓコストの観点から，０．００８ｍａｓｓ％未満に限定した。より好適には、０．００５ｍａｓｓ％未満である。
【００２６】
（６）Ｃｒ：１２．０以上２０.０未満ｍａｓｓ％
Ｃｒは、耐食性及び耐酸化性を向上させる元素であり，このような向上効果は、１２．０ｍａｓｓ％以上の添加で認められる。ただし，過剰に添加されると、靱性を低下させるので，２０ｍａｓｓ％未満に限定した。より好適には、１３．０ｍａｓｓ％以上１６．０ｍａｓｓ％未満である。
【００２７】
（７）Ｎｉ＜１．００ｍａｓｓ％
Ｎｉは、靱性を向上させる元素であるが，過剰な添加は原料コストの増大を招くので、１．００ｍａｓｓ％未満に限定した。より好適には、０．０１ｍａｓｓ％以上０．８０ｍａｓｓ％未満である。
【００２８】
（８）Ｎｂ：１０×（Ｃ＋Ｎ）以上０.８０未満ｍａｓｓ％
Ｎｂは、Ｃ，Ｎを固定することにより成形性及び耐食性等を向上させ，また鋼に固溶することにより高温強度を高める効果を有する。このような向上効果は、１０×（Ｃ＋Ｎ）以上の含有で認められる。しかしながら，過剰な添加は、靱性の低下を招くため、０．８０ｍａｓｓ％未満に限定した。より好適には、０．２０ｍａｓｓ〜０．７０ｍａｓｓ％である。
【００２９】
（９）Ｎ＜０．０２０ｍａｓｓ％
Ｎは、鋼の靱性及び成形性を低下させる元素であり，０．０２０ｍａｓｓ％以上含むと靱性および成形性の低下が顕著となる。このため，０．０２０ｍａｓｓ％未満に限定した。より好適には、０．０１０ｍａｓｓ％未満である。
【００３０】
（１０）Ｂ：０．０００５以上０.０１００未満ｍａｓｓ％
Ｂは、本発明において重要な元素である。Ｂは、加工性，特に２次加工性を向上させる元素として知られているが、本発明において定義した粒界上析出物占有率を低減する効果を持つ。このような効果は、０．０００５ｍａｓｓ％以上で顕著となるが，０．０１００ｍａｓｓ％以上添加するとＢＮが析出し，加工性が低下するため，０．１００ｍａｓｓ％未満に限定する。より好適には、０．０００５ｍａｓｓ％以上０．００５０ｍａｓｓ％未満である。
【００３１】
（１１）Ｍｏ＜３．００ｍａｓｓ％、Ｗ＜５．００ｍａｓｓ％
Ｍｏは、鋼に固溶することにより、高温強度および耐食性を高める効果を有する。このような向上効果は、０．８０ｍａｓｓ％以上の添加で認められる。しかしながら，３．００ｍａｓｓ％以上含むと、成形性が低下し，原料コストの増大も招くため，３．００ｍａｓｓ％未満に限定した。より好適には、１．００ｍａｓｓ％以上２．５０ｍａｓｓ％未満である。Ｗも、Ｍｏ同様の効果を有するが、好適範囲が異なる。５ｍａｓｓ％以上添加で成形性が低下する。好適範囲は１．００ｍａｓｓ％以上３．００ｍａｓｓ％未満である。
【００３２】
（１２）Ｔｉ、Ｚｒ＜０．５ｍａｓｓ％
Ｔｉ、Ｚｒは、成形性を向上させる元素である。このような向上効果は０．０２ｍａｓｓ％以上で顕著となるが，０．５ｍａｓｓ％以上添加すると、粗大なＴｉ（Ｃ，Ｎ）が析出し，表面性状を劣化させるため，０．５ｍａｓｓ％未満に限定する。より好適には、０．０２ｍａｓｓ％以上０．４０ｍａｓｓ％未満である。
【００３３】
（１３）Ｃｏ＜３ｍａｓｓ％、Ｃｕ＜２．００ｍａｓｓ％、Ｖ＜０．５ｍａｓｓ％
Ｃｏは、高温強度を向上させる元素であり，必要に応じて含むことができる。このような向上効果は、０．５０ｍａｓｓ％以上の添加で顕著となるが，３ｍａｓｓ％以上添加すると鋼が脆化するため、３ｍａｓｓ％未満に限定する。より好適には，０．８０ｍａｓｓ％以上２．００ｍａｓｓ％未満である。
【００３４】
Ｃｕは、成形性及び耐食性を向上させる元素である。このような効果は、０．０５ｍａｓｓ％以上の添加で顕著となるが，２．００ｍａｓｓ％以上添加すると、ε―Ｃｕ相が多量に析出し、脆化が顕著になるため，２．００ｍａｓｓ％未満に限定する。より好適には、０．０５ｍａｓｓ％以上１．５ｍａｓｓ％未満である。
【００３５】
Ｖは、成形性を向上させる元素である。このような効果は、０．０５ｍａｓｓ％以上で顕著となるが，０．５ｍａｓｓ％以上添加すると，粗大なＶ（Ｃ，Ｎ）が析出し，表面性状を劣化させるため，０．５ｍａｓｓ％未満に限定する。より好適には、０．０５ｍａｓｓ％以上０．４ｍａｓｓ％未満である。
【００３６】
引き続き、上記した本発明に係るＣｒ含有鋼管の製造方法について説明する。とする
本発明に係る鋼管の製造方法は，含有成分を上述の範囲に限定し、冷延板仕上げ焼鈍後の冷却速度を制御し点以外に関しては、特に限定されるものではなく，通常の電縫鋼管の製造プロセスとして公知の方法がすべて適用できる（以下、各製造プロセスで使用する装置については、公知につき図示しない）。
【００３７】
例えば、製鋼工程は、転炉、電気炉等で上記した適正組成範囲に調整した溶鋼を溶製し、強撹拌・真空酸素脱炭処理（ＳＳ−ＶＯＤ法という）により２次精錬を行って、溶鋼を溶製するのが好適である。鋳造工程は、生産性、品質の面から連続鋳造が好ましい。鋳造により得られた鋼鋳片（スラブ等）の圧延工程は、必要により再加熱し、熱間圧延し、８００〜１１００℃で熱延鋼板を焼鈍した後、酸洗するのが良い。場合によっては，熱延鋼板の焼鈍は省略しても良い。酸洗された熱延鋼板は、冷間圧延して冷延鋼板とする。その際，仕上げ焼鈍及び酸洗の各工程を順次経て，冷延焼鈍板とするのが好適である。また，冷間圧延は、１回又は中間焼鈍を含む２回以上の冷間圧延としても良い。冷間圧延，仕上げ焼鈍，酸洗の各工程は、繰り返し行っても良い。ただし、中間焼鈍後の冷却速度に関して特に限定しないが、最後の仕上げ焼鈍後の冷却が、本発明の重要な点である。
つまり、仕上げ焼鈍後に冷延鋼板を３０℃／ｓ以上の冷却速度で５００℃まで冷却するのが、本発明での必須事項である。これによって、パイプ焼鈍前の組織（粒径、析出物など）が制御され、その後の造管工程で冷却速度の小さいパイプ焼鈍を施しても、Ｃｒ含有鋼管の粒界上析出物占有率が小さくなって鋼管の靭性を良好に保つことが可能となるからである。なお、仕上げ焼鈍時の冷延鋼板の冷却速度の上限としては、特に限定せず、大きいほど好ましい。また、造管工程で冷却速度の小さいパイプ焼鈍とは、前記冷延鋼板でＣｒ含有電縫鋼管を製造してから、８００〜１１００℃でそのＣｒ含有鋼管の焼鈍を施し、その焼鈍後の冷却速度を、１〜１３℃／ｓで冷却するものである。冷却速度を１〜１３℃／ｓとしたのは、１℃／ｓ未満では、小さ過ぎて粒界上析出物占有率を十分低減できず、靭性を確保できないし、１３℃／ｓ超えでは、冷却速度を低く抑えられる本発明の有利な点が損なわれるからである。Ｃｕを０．８〜２．０％含有する場合、冷延鋼板の仕上げ焼鈍時及びパイプ焼鈍時の７００〜５００℃までの合計冷却時間を２０秒以内とすることで、焼鈍後の鋼管の靭性をより優れたものにすることが可能となる。すなわち、９５０〜７００℃の範囲で冷却速度を遅くしても、７００℃以下の冷却速度を速めることにより優れた靭性を確保することが可能となる。７００℃以下で保持される時間は小さいほど好ましい。
【００３８】
最終的にＣｒ含有鋼管とする工程は、前述の各工程を経た冷延鋼板を、円筒状に成形し、突き合わされた鋼板の幅方向両端を互いに溶接することにより，鋼管とする。その溶接方法は、特に限定されるものではなく，ＴＩＧ溶接，抵抗溶接，レーザー溶接等，通常公知の方法がすべて適用できる。また、冷延鋼管の成形方法は、該鋼管をスパイラル状に巻いて円筒状としても良い。なお、パイプ焼鈍後の冷却方法については特に限定されるものではなく，自然冷却、高速での通管，回転，空気の吹き付け，水の吹き付けあるいは水靱といった方法を単独，あるいは組み合わせても良い。
【実施例】
【００３９】
表１に示す成分組成を有する種々のＣｒ含有鋼片（重量：１００ｋｇ）をアルゴン雰囲気で溶製した。得られた鋼鋳片を１０００〜１２００℃に加熱後、熱間圧延により板厚５ｍｍの熱延板とし、８００〜１１００℃の焼鈍及び酸洗処理を施した。次いで、冷問圧延により、板厚１．５〜２．５ｍｍの冷延鋼板とし、８００℃〜１１００℃の仕上げ焼鈍を行った。この仕上げ焼鈍では、焼鈍後の冷却速度を２０〜３４０℃／ｓ（５００℃まで）とした。焼鈍後に得た冷延鋼板を電縫鋼管の製造装置で外径３８ｍｍの管体に成形、突き合わせた両端を溶接して電縫鋼管となし、８００〜１１００℃で造管工程における所謂「パイプ焼鈍」を施した。パイプ焼鈍後の冷却速度は、１〜１３℃／ｓ（５００℃まで）とした。
【００４０】
【表１】
2008291351.tif 000003
【００４１】
このようにして得られたＣｒ含有鋼管について、３００℃程度に加熱した後，プレスにより平らにし、試験用のサンプルを鋼管の長手方向に平行に溶接部以外から採取し、以下に記載の評価方法に基づき、試験用サンプルで、その靭性、高温強度及び耐酸化性を以下に示す方法で調査し、評価した。
（１）靭性：ＪＩＳＺ２２４２の規定に準拠して、−８０〜＋８０℃の範囲でシャルピー試験を実施した。シャルピー試験のノッチは、鋼管の円周方向となるようにした。試験片の破面を観察し、延性脆性遷移温度が−３０℃未満になるものを特に優れる（◎）、−４０℃以上０℃未満になるものを良好（○）、０℃以上になるものを不良（×）とした。なお、表１で下線を施した数値は、本発明の要件から外れるものである。
（２）高温強度：ＪＩＳＺ２２０１に規定された１３号Ｂ試験片を各２本づつ採取（鋼管の軸方向を引っ張り方向とした）し、ＪＩＳ  Ｇ  ０５６７の規定に準拠して、試験温度９００℃、歪速度０．３％／ｍｉｎの条件で高温引張り試験を実施した。９００℃における０．２％耐力を測定し、２本の平均値を求め、その値が１６ＭＰａ以上を良好（○）、１６ＭＰａ未満を不良（×）と判断した。
（３）耐酸化牲：２０ｍｍ×３０ｍｍの試験片を採取し、大気中９５０℃の炉内に４００ｈ曝した。その後異常酸化していないものを良好（○）、異常酸化したものを不良（×）とした。
【００４２】
調査結果を表２及び表３に示す。表２より、適正成分とし、冷延板仕上げ焼鈍後の冷却速度を５０℃／ｓ以上とすることで粒界上析出物占有率を５０％以下に制御した本発明例では、パイプ焼鈍後冷却速度が小さくても良好な靭性とすることが可能であることが確認できる。また、表３より、Ｃｕを０．８〜２．０ｍａｓｓ％含有していても、冷延鋼板の仕上げ焼鈍時及びパイプ焼鈍時の７００℃から５００℃までの合計冷却時間を２０秒以内とすれば、粒界上析出物占有率は低下し、より優れた靭性を有する焼鈍後鋼管の得られることが明らかである。
【００４３】
【表２】
2008291351.tif 000004
【００４４】
【表３】
2008291351.tif 000005
【図面の簡単な説明】
【００４５】
【図１】粒界上析出物占有率と靭性（延性脆性遷移温度）との関係を示す図である。
【図２】粒界上析出物のＳＥＭによる観察例を示す図である。
【符号の説明】
【００４６】
１    結晶粒
２    結晶粒界
３    析出物
【図１】
2008291351.tif 000006
【図２】
2008291351.tif 000007